FR 2442396 A1 19800620 FR 7833406 A 19781127 L'invention concerne la protection extérieure contre la corrosion de conduites métalliques, notamment en fonte, par application d'un revêtement à base de mortier de ciment. On sait que de nombreuses conduites d'eau et parfois de gaz sont posées dans des égouts visitables. En pareil cas, l'atmosphère saturée d'humidité entrasse des corrosions importantes qui compromettent la solidité de la conduite. l'expérience a prouvé que la protection la plus efficace et la plus économique de conduites métalliques contre la corrosion intérieure ou extérieure, consistait à les revêtir d'une couche protectrice à base de mortier de ciment. Dans le cas de revêtements intérieurs, il suffit d'utiliser un mortier de ciment classique, et, le cas échéant, de prévoir une couche supplémentaire, en général à base de résines époxydes Si la canalisation doit être parcourue par un liquide très agressif. Dans le cas de revêtements extérieurs, notamment de conduites posées dans des égouts, le problème est différent, et l'ensemble de la couche protectrice doit avoir une structure particulière. L'expérience a permis de constater qu'il était nécessaire de prd- voir un revêtement à plusieurs couches, et l'invention a pour objet un tel revêtement. Un procédé d'après l'invention pour réaliser une protection extérieure d'une conduite métallique par application d'un revêtement à base d'un mortier de ciment après exécution d'un nettoyage soigné de l'extérieur de la cnnduite pour éliminer toutes les plaques de rouille, par piquetage, grattage et brossage, est caractérisé en ce que:a)on imprègne l'extérieur de la conduite avec une barbotine de ciment traitée avec une poudre de magnétite (de 20 à 25 % du poids du ciment); b) on applique ensuite une ou plusieurs couches d'un mortier composé de ciment, de filler et de fibres d'amiante, dont l'épaisseur est fonction du diamètre de la canalisation à protéger; c) on réalise une armature pour ce revêtement à l'aide d'une bande soit en toile de jute, soit en feutre de polyester (type BIDIM) prise dans le revêtement; et d) après finition soignée de la dernière couche du mortier et prise du mortier, on applique sur le revêtement deux couches d'un vernis bitumineux. REVENDICATIONS 1 - Procédé pour réaliser une protection extérieure d' une conduite métallique par application d'un revêtement à base d'un mortier de ciment après exécution d'un nettoyage soigné à l'extérieur de la conduite pour éliminer toutes les plaques de rouille par piquetage, grattage et brossage, caractérisé en ce que : a) on imprègne l'extérieur de la conduite avec une barbotine de ciment traite avec une poudre de magnétite (de 20 à 25 % du poids de ciment); b) on applique ensuite une ou plusieurs couches d'un mortier composé de ciment de filler et de fibres d'amiante, dont l'épaisseur est fonction du diamètre de la canalisation à protéger; c) on réalise une armature pour ce revêtement à l'aide d'une bande soit en toile de jute soit en feutre de polyester (type BIDIM) prise dans le revêtement; et d) après finition soignée dela dernière couche de mortier et prise du mortier, on applique sur le revêtement deux couches d'un vernis bitumineux. 2 - Revêtement protecteur pour une conduite métallique, caractérisé en ce qu'il comprend : a) une couche intérieure constituée par une barbotine de ciment traitée avec une poudre de magnétite (de 20 à 25% du poids de ciment; b) au moins une seconde couche d'un mortier composé de ciment, de filler et de fibrds d'amiante, dont l'épaisseur est fonction du diamètre de la canalisation à protéger; c) une armature constituée par une bande soit en toile de jute soit en feutre de polyester (type BIDIM) prise dans le revêtement; et d) deux couches de vernis bitumineux appliquées après finition et prise de la couche du mortier.